FR 2881523 A1 20060804 FR 0550304 A 20050202 (I) UTILISATION DE PINCES MOLECULAIRES COMME MATERIAUX SENSIBLES DANS DES CAPTEURS CHIMIQUES POUR LA DETECTION OU LE DOSAGE DE COMPOSES ORGANIQUES A L'ETAT DE VAPEURS DESCRIPTION DOMAINE TECHNIQUE La présente invention se rapporte à l'utilisation de pinces moléculaires en tant que matériaux sensibles dans des capteurs chimiques destinés à détecter ou à doser des composés organiques se trouvant à l'état de vapeurs, et plus spécifiquement des composés nitrés comme les nitroaromatiques (nitro-benzène, dinitrobenzène, trinitrobenzène, nitrotoluène, dinitrotoluène, trinitrotoluène, ...), les nitramines, les nitrosamines et les esters nitriques. De tels capteurs sont notamment utiles pour la détection d'explosifs, que ce soit en vue d'assurer la sécurité de lieux publics comme les aéroports, de contrôler la licéité de marchandises en circulation sur un territoire, de lutter contre le terrorisme, de procéder à des opérations de désarmement, de localiser des mines antipersonnel ou encore de dépolluer des sites industriels ou militaires. Ils sont également utiles pour la protection de l'environnement, en particulier pour le contrôle et la surveillance de la pollution atmosphérique et de la qualité d'ambiances plus ou moins confinées, ainsi que pour la surveillance à des fins sécuritaires, de sites industriels fabriquant, stockant et/ou manipulant des composés nitrés. 2 ÉTAT DE LA TECHNIQUE ANTÉRIEURE La détection d'explosifs est un problème d'intérêt crucial, notamment en matière de sécurité civile. A l'heure actuelle, plusieurs méthodes sont utilisées pour détecter des vapeurs de composés nitrés entrant dans la constitution des explosifs, comme l'emploi de chiens "renifleurs" dressés et entraînés à cet effet, l'analyse en laboratoire, par exemple par chromatographie couplée à un spectromètre de masse ou à un détecteur à capture d'électrons, d'échantillons prélevés sur site, ou encore la détection infrarouge. Ces méthodes font, d'une manière générale, preuve d'une grande sensibilité, ce qui est primordial en matière de détection d'explosifs compte tenu de la très faible concentration en vapeurs de composés nitrés qui règne au voisinage d'un explosif. Elles ne donnent toutefois pas totalement satisfaction. Ainsi, l'utilisation de chiens "renifleurs" présente l'inconvénient de nécessiter une longue formation des chiens et de leurs maîtres et d'être inadaptée à des opérations prolongées en raison de ce que la durée d'attention des chiens est limitée. Quant aux autres méthodes, l'encombrement des appareillages qu'elles utilisent, leur consommation d'énergie et leurs coûts de mise en oeuvre s'opposent au développement de systèmes de détection aisément transportables et autonomes et, partant, aptes à être utilisés sur tout type de sites. Depuis quelques années, le développement de capteurs capables de détecter en temps réel des espèces chimiques gazeuses est en plein essor. Le fonctionnement de ces capteurs est basé sur l'utilisation d'un film d'un matériau sensible, c'est-à-dire d'un matériau dont au moins une propriété physique P (masse, température, conductivité électrique, absorbance, fluorescence, ...) est modifiée au contact des molécules gazeuses recherchées, qui revêt un système apte à mesurer en temps réel toute variation de cette propriété physique et de mettre ainsi en évidence la présence des molécules gazeuses recherchées. Les avantages des capteurs chimiques par rapport aux méthodes précitées sont multiples. instantanéité des résultats, possibilité de miniaturisation et, donc, portabilité, maniabilité et autonomie importante, faibles coûts de fabrication et d'exploitation, etc. Toutefois, il est évident que leurs performances sont extrêmement variables selon la nature 20 du matériau sensible utilisé. A ce jour, un certain nombre de travaux visant à rechercher des matériaux sensibles pour la détection de composés nitrés gazeux, et plus particulièrement de composés nitroaromatiques, a été réalisé. A ainsi été étudiée la possibilité d'utiliser des polysiloxanes, des polyéthylèneglycols, des adsorbants du type charbon, des composés organiques cycliques (phtalocyanine de cuivre, cyclodextrines, cavitands), des dendrimères et des composés fluorescents. Par ailleurs, le piégeage de composés par des "pinces moléculaires", c'est-à-dire des molécules composées de deux branches, généralement aromatiques, reliées l'une à l'autre par un groupe espaceur, a été 5 proposé à la fin des années 1970. La possibilité de piéger des composés aromatiques ou nitroaromatiques en milieu liquide via différents types de pinces a été depuis démontrée par un certain nombre d'auteurs, mais ces derniers ne se sont pas intéressés au piégeage de ces composés en milieu gazeux. Or, dans le cadre de leurs travaux sur le développement de capteurs chimiques destinés plus spécialement à la détection d'explosifs, les Inventeurs ont constaté que des pinces moléculaires de type bismacrocycles face-à-face réagissent avec une très grande sensibilité à la présence de vapeurs de composés nitrés, et plus généralement de vapeurs de composés organiques, et sont donc susceptibles de constituer des matériaux sensibles de choix pour la détection ou le dosage de ces composés lorsqu'ils se trouvent à l'état de vapeurs. Et c'est cette constatation qui est à la base de l'invention. EXPOSÉ DE L'INVENTION L'invention a, donc, pour objet l'utilisation d'au moins un composé répondant à la formule générale (I) ci-après: dans laquelle: MC1 et MC2, qui peuvent être identiques ou différents, représentent des macrocycles; p et q, qui peuvent être identiques ou différents, valent 0 ou 1; X et Y, qui peuvent être identiques ou différents, représentent des groupes alkylènes comportant de 1 à 10 atomes de carbone, éventuellement substitués; tandis que E représente un groupe espaceur cyclique ou hétérocyclique, éventuellement substitué ; et dans laquelle MC1 et MC2 sont disposés face-à-face; en tant que matériau sensible dans un capteur chimique pour détecter ou doser un composé organique à l'état de vapeurs. Dans le cadre de la présente invention, on entend généralement par "macrocycle", une molécule organique qui peut être constituée d'un seul cycle ou de plusieurs cycles reliés les uns aux autres, soit directement par une liaison simple, soit par l'intermédiaire d'un atome ou d'un groupe formant pont, et dont le cycle ou l'ensemble des cycles comprend, de préférence, de 8 à 60 atomes de carbone et un ou plusieurs hétéroatomes, cette molécule pouvant être de (I) plus métallée, c'est-à- dire être liée à un atome de métal, et/ou substituée. Par ailleurs, l'expression "disposés face-à-face" signifie que les macrocycles MC1 et MC2 sont orientés dans le composé de sorte à être l'un en face de l'autre mais cela ne signifie pas que ces macrocycles sont nécessairement parallèles l'un à l'autre. Ainsi, les macrocycles MC1 et MC2 peuvent notamment être choisis, indépendamment l'un de l'autre, parmi les porphyrines, les phtalocyanines, les naphtalocyanines, les sapphyrines, les corroies, les corrolazines et les polyamines macrocycliques du type polyazamacrocycles ou dioxopolyazamacrocycles, métallées et non métallées, substituées et non substituées. Le métal auquel peuvent être liés les macrocycles MC1 et/ou MC2, lorsque ceux-ci sont métallés, peut être a priori n'importe quel élément considéré comme un métal au sens de la classification périodique des éléments, encore connue sous le nom de classification de Mendeleiev, à savoir un métal alcalin comme le lithium, un métal alcalino-terreux comme le magnésium, un métal de transition comme le fer, le cobalt, le zinc, le cuivre, le nickel, le manganèse, le chrome ou le titane, ou encore un métal des colonnes III, IV et V de cette classification comme le plomb. Ce métal peut, de plus, être lié à un atome d'halogène ou à un groupe hydroxyle, c'est-à-dire qu'il peut être sous la forme d'un halogénure ou d'un hydroxyde métallique. Le ou les substituants portés par les macrocycles MC1 et/ou MC2, lorsque ceux-ci sont substitués, peuvent être choisis parmi: * les groupes hydrocarbonés, linéaires, ramifiés ou cycliques, saturés ou insaturés, comprenant de 1 à 100 atomes de carbone et comportant éventuellement un ou plusieurs hétéroatomes et/ou une ou plusieurs fonctions chimiques comprenant au moins un hétéroatome et/ou un ou plusieurs groupes aromatiques ou hétéroaromatiques; les fonctions chimiques comprenant au moins un hétéroatome; et * les groupes aromatiques ou hétéro- aromatiques, éventuellement substitués. Lorsque ce ou ces substituants consistent en un groupe hydrocarboné et que ce groupe comprend au moins deux atomes de carbone et comporte un ou plusieurs hétéroatomes et/ou une ou plusieurs fonctions chimiques comprenant au moins un hétéroatome et/ou un ou plusieurs groupes aromatiques ou hétéroaromatiques, alors ce ou ces hétéroatomes, cette ou ces fonctions chimiques et ce ou ces groupes aromatiques ou hétéroaromatiques peuvent aussi bien former pont à l'intérieur de ce groupe hydrocarboné qu'être portés latéralement par lui ou encore se situer à son extrémité. Dans ce qui précède et ce qui suit, on entend par "hétéroatome", tout atome autre que de carbone ou d'hydrogène comme, par exemple, un atome d'oxygène, de soufre, d'azote, de fluor, de chlore, de phosphore ou encore de bore, les atomes d'oxygène, d'azote, de soufre et d'halogène étant préférés. On entend par "fonction chimique comprenant au moins un hétéroatome", toute fonction chimique comportant un ou plusieurs atomes autres que de carbone ou d'hydrogène et, notamment, une fonction comportant un ou plusieurs atomes d'oxygène, de soufre, d'azote et/ou d'halogène. Cette fonction chimique peut, en particulier, être choisie parmi les fonctions COOH, -COOR, -CHO, -CO, -OH, -OR, -SH, -SR, -SO2R, -NH2, - NHR, -NRR', CONH2, -CONHR, -CONRR', -C(Hal)3i - OC(Hal)2, -C(0) Hal, -CN, -COR, COOCOR et phénol, dans lesquelles: R représente un groupe hydrocarboné, linéaire, ramifié ou cyclique, saturé ou insaturé, en C1 à C100, ou bien une liaison simple dans le cas où ladite fonction chimique forme pont dans un groupe hydrocarboné ; R' représente un groupe hydrocarboné, linéaire, ramifié ou cyclique, saturé ou insaturé, en C1 à C100, ce groupe pouvant être identique ou différent du groupe hydrocarboné représenté par R' ; tandis que Hal représente un atome d'halogène, par exemple un atome de fluor, de chlore ou de brome. On entend par "groupe aromatique", tout groupe hydrocarboné constitué d'un ou plusieurs cycles insaturés en C3 à C6 et comportant des doubles liaisons conjuguées, et par "groupe hétéroaromatique", tout groupe aromatique tel qu'il vient d'être défini, mais comprenant, dans le cycle ou au moins l'un des cycles qui le constituent, un ou plusieurs hétéroatomes. A titre d'exemples de groupes aromatiques susceptibles d'être utilisés, on peut citer les groupes cyclopentadiényle, phényle, benzyle, biphényle, phénylacétylényle, pyrényle ou anthracényle, tandis qu'à titre d'exemples de groupes hétéroaromatiques, on peut citer les groupes furanyle, pyrrolyle, thiophényle, oxazolyle, pyrazolyle, thiazolyle, imidazolyle, triazolyle, pyridinyle, pyranyle, quinoléinyle, pyrazinyle et pyrimidinyle. Lorsqu'un tel groupe aromatique ou hétéroaromatique est substitué, alors il comporte, de préférence, une ou plusieurs fonctions chimiques comprenant au moins un hétéroatome telles que celles mentionnées cidessus. Le groupe espaceur E peut être, d'une manière générale, tout groupe cyclique ou hétérocyclique, les Inventeurs ayant, en effet, constaté que, quelle que soit la nature du groupe espaceur, les composés de formule générale (I) sont aptes à être utilisés comme matériaux sensibles dans des capteurs gravimétriques, c'est-à-dire des capteurs dont le fonctionnement est basé sur une variation de la masse de ces matériaux. Ainsi, ce groupe espaceur peut être un groupe mono- ou polycyclique, saturé ou insaturé, voire aromatique ou hétéroaromatique. A titre d'exemples de groupes espaceurs, on peut citer les groupes phényle, pyrényle, anthracényle, naphtalényle, dibenzofuranyle, biphénylényle, dibenzothiophényle, xanthényle, métallocényle (par exemple, ferrocényle), ortho-, méta- ou para-xylényle, carbazolyle, acridinyle, phénazinyle, phénoxazinyle, binaphtyle, phénothiazinyle, fluorényle, diphénylétheroxyde ou encore calix[n]arényle où n est un nombre entier allant de 4 à 12. Toutefois, il est également possible de jouer sur le choix du groupe espaceur pour conférer aux composés de formule générale (I) des propriétés physiques particulières, susceptibles d'être modifiées en présence des composés que l'on souhaite détecter et aisément mesurables, rendant les composés de formule générale (I) aptes à servir également de matériaux sensibles dans des capteurs autres que gravimétriques. Ainsi, par exemple, un groupe espaceur comportant des propriétés de fluorescence tel qu'un groupe anthracényle, xanthényle ou encore acridinyle, permet de réaliser un capteur à fluorescence, tandis qu'un groupe espaceur du type dibenzothiophényle permet de réaliser un capteur résistif, c'est-à-dire un capteur dont le fonctionnement est basé sur une variation de la conductivité électrique du matériau sensible. Comme précédemment indiqué, lorsqu'ils sont présents, les groupes alkylènes X et Y peuvent être substitués. Il en est de même pour le groupe espaceur 25 E. Conformément à l'invention, le ou les substituants susceptibles d'être portés par X, Y et/ou E peuvent être choisis parmi: x les groupes hydrocarbonés linéaires, ramifiés ou cycliques, saturés ou insaturés, en Cl à C30, comportant éventuellement un ou plusieurs hétéroatomes et/ou une ou plusieurs fonctions chimiques comprenant un ou plusieurs hétéroatomes et/ou un ou plusieurs groupes aromatiques ou hétéroaromatiques substitués ou non; les fonctions chimiques comportant au moins un hétéroatome; et * les groupes aromatiques ou hétéro- aromatiques substitués ou non. Là également, lorsque ce ou ces substituants consistent en un groupe hydrocarboné et que ce groupe comprend au moins deux atomes de carbone et comporte un ou plusieurs hétéroatomes et/ou une ou plusieurs fonctions chimiques et/ou un ou plusieurs groupes aromatiques ou hétéroaromatiques, alors ce ou ces hétéroatomes, cette ou ces fonctions chimiques et ce ou ces groupes aromatiques ou hétéroaromatiques peuvent aussi bien former pont à l'intérieur de ce groupe hydrocarboné qu'être portés latéralement par lui ou encore se situer à son extrémité. Parmi les composés utiles selon l'invention, on préfère notamment ceux répondant à la formule générale (I) dans laquelle: MC1 et MC2, qui peuvent être identiques ou différents, représentent deux porphyrines ou deux phtalocyanines ou deux naphtalocyanines ou deux sapphyrines ou deux corroies ou deux corrolazines ou deux polyamines macrocycliques, métallées ou non métallées, substituées ou non substituées; p et q sont identiques, X et Y sont identiques; 30 tandis que E a la même signification que précédemment. Plus spécifiquement, on préfère ceux qui répondent à la formule générale (I) dans laquelle: MC1 et MC2 représentent: É soit deux porphyrines choisies parmi celles 5 répondant aux formules (II) et (III) ci-après: É soit deux dioxopolyazamacrocycles choisis parmi ceux répondant aux formules (IV) et (V) ci-après: É soit deux polyazamacrocycles choisis parmi ceux répondant aux formules (VI) et (VII) ci-après: o (IV) (VI) 14(VII) où R1 Rz R3 R4 RS R6 R7 R$ R9 Rlo R11 R12 R13, R14, R15, R16 et R17, identiques ou différents, représentent un atome d'hydrogène ou un groupe hydrocarboné, linéaire ou ramifié, saturé ou insaturé, en C, à Cu, et M représente un métal choisi parmi le lithium, le magnésium, le fer, le cobalt, le zinc, le cuivre, le nickel, le manganèse, le chrome, le titane et le plomb; p et q sont identiques, X et Y sont identiques; tandis que E a la même signification que précédemment. De tels composés sont, par exemple: * les bisporphyrines de formules particulières (IIIa), (IIIb) et (IIIc) ci-après: 15(IIIb) * le bispolyazamacrocycle de formule particulière (IVa) ci-après: (IVa) * le bisdioxopolyazamacrocycle de formule particulière (VIa) ci-après: 16(VIa) Les composés de formule générale (I) peuvent être synthétisés par des procédés décrits dans la littérature. En particulier, les bisporphyrines non métallées peuvent être obtenues par condensation de 4 motifs pyrroliques a libres sur un groupe de formule (VIII) ci-après: (VIII) dans laquelle X, Y, p, q, E ont la même signification que précédemment et les deux groupes -CHO sont disposés face-à-face, cette condensation étant réalisée dans l'éthanol à reflux en présence d'une quantité catalytique d'acide chlorhydrique, ce qui permet d'obtenir des bis(dipyrrylméthanes) porteurs de 4 fonctions esters éthyliques en positions a pyrroliques. Ces esters sont ensuite hydrolysés par une solution alcaline, par exemple de diéthylèneglycol à 100 C, puis la température du milieu réactionnel est progressivement amenée à 190 C pour induire une décarboxylation douce des tétraacides précédemment obtenus mais non isolés. Puis, on soumet les bispyrrylméthanes tétra a libres à une cyclisation avec un dipyrrylméthane (à raison de deux molécules de dipyrrylméthane par molécule de bispyrrylméthane), en présence d'acide para-toluène sulfonique, suivie d'une oxydation par l'ortho-chloranil. L'isolement des bisporphyrines résultantes et leur purification par chromatographie sur colonne est facilitée grâce à une métallation par le zinc que l'on fait suivre ensuite d'une démétallation par un traitement en milieu acide. Les bisporphyrines bihomométallées du type de celles répondant aux formules particulières (IIIb) et (IIIc) peuvent être obtenues en soumettant les bisporphyrines correspondantes non métallées à une bismétallation, au reflux par exemple d'un mélange dichlorométhane/méthanol et en présence d'un excès du sel métallique destiné à être complexé, par exemple sous forme d'acétate métallique. Les bisporphyrines monométallées du type de celle répondant à la formule particulière (IIIa) peuvent être obtenues en soumettant les bisporphyrines correspondantes non métallées à deux monométallations successives, la première avec un métal destiné à servir de groupement protecteur pour la porphyrine que l'on ne souhaite pas métaller, par exemple du zinc sous forme d'acétate de zinc, la seconde avec le métal destiné à être complexé par l'autre porphyrine, puis en éliminant le premier métal par un traitement en milieu acide. Les bisporphyrines bihétérométallées peuvent être obtenues d'une manière analogue aux bisporphyrines, à ceci près que le premier métal n'est pas éliminé. Les bispolyazamacrocycles du type de celui répondant à la formule particulière (IVa) peuvent être obtenus par condensation des tétraazacycloalcanes correspondants triprotégés par des groupes protecteurs, par exemple tert-butyloxycarbonyle (t-Boc), sur un groupe: * soit de formule (IX) ci-après: (X)p COC1 E (Y)q COCI (IX) dans laquelle X, Y, p, q, E ont la même signification que précédemment et les deux groupes -COC1 sont disposés face-à-face, auquel cas cette condensation est réalisée dans le tétrahydrofuranne en présence de triéthylamine, pendant 1 heure à température ambiante, puis, après hydrolyse du milieu réactionnel et extraction au chloroforme, le brut réactionnel est chromatographié sur gel de silice pour conduire aux bisamides intermédiaires; * soit de formule (X) ci-après: dans laquelle X, Y, p, q, E ont la même signification que précédemment et les deux groupes -CH2Br sont 5 disposés face-à-face, auquel cas la condensation est réalisée au reflux de l'acétonitrile en présence de carbonate de potassium, pendant 48 heures, puis, après évaporation du solvant et chromatographie sur silice, les bisamides intermédiaires sont obtenus. Dans tous les cas, les bisamides intermédiaires sont réduits par un excès de borane dans le tétrahydrofuranne et les groupements protecteurs t-Boc sont éliminés par hydrolyse acide avec de l'acide chlorhydrique. Les bisdioxopolyazamacrocycles du type de celui répondant à la formule particulière (VIa) peuvent, eux, être obtenus par un procédé analogue à celui qui vient d'être décrit mais à partir des dioxopolyazamacrocycles correspondants dont une fonction amine est protégée par un groupe t-Boc. Conformément à l'invention, le composé de formule générale (I) est présent dans le capteur de préférence sous la forme d'un film mince qui recouvre l'une ou les deux faces d'un substrat convenablement 25 choisi en fonction de la propriété physique dont les variations sont destinées à être mesurées par ce capteur. (X) 15 En variante, le composé de formule générale (I) peut également être présent dans le capteur sous la forme d'un objet massif comme, par exemple, un cylindre présentant une certaine porosité de sorte à rendre accessible aux composés que l'on souhaite détecter l'ensemble des molécules du composé de formule générale (I) Lorsque ce dernier se présente sous la forme d'un film mince, ce film présente, de préférence, 10 une épaisseur de 10 angstrôms à 100 microns. Un tel film peut notamment être obtenu par dépôt par pulvérisation, par dépôt à la tournette ("spin coating" en langue anglo-saxonne), par dépôt à la goutte ou encore par dépôt par sublimation, toutes ces techniques de dépôt étant bien connues de l'homme du métier. Le substrat ainsi que le système de mesure du capteur sont choisis en fonction de la propriété physique du composé de formule générale (I) dont les variations induites par la présence des composés à détecter sont destinées à être mesurées par le capteur. En l'espèce, les variations de masse des composés de formule générale (I) et les variations de fluorescence de ces composés, lorsqu'ils présentent des propriétés de fluorescence, se sont révélées particulièrement intéressantes à mesurer. Aussi, le capteur est-il, de préférence, un capteur gravimétrique ou un capteur à fluorescence. A titre d'exemples de capteurs gravi- métriques, on peut citer les capteurs du type à microbalance à quartz, les capteurs à ondes de surface, plus connus sous la terminologie anglo-saxonne "SAW" pour "Surface Acoustic Wave", tels que les capteurs à ondes de Love et les capteurs à ondes de Lamb, ainsi que les microleviers. Parmi les capteurs gravimétriques, on préfère plus particulièrement les capteurs à microbalance à quartz. Ce type de capteurs, dont le principe de fonctionnement a été décrit par J.A.O. Sanchez-Pedrono et al. dans Anal. Chem. Acta, vol. 182, 1986, 285, comprend, schématiquement, un substrat piézo-électrique (ou résonateur), généralement un cristal de quartz recouvert sur ses deux faces d'une couche métallique, par exemple d'or ou de platine, servant d'électrode. Le matériau sensible recouvrant l'une ou les deux faces du substrat, toute variation de masse de ce matériau se traduit par une variation de la fréquence de vibration du substrat. Bien entendu, il est également possible d'utiliser un composé de formule générale (I) comme matériau sensible dans des capteurs conçus pour mesurer des variations d'une propriété physique autre que la masse et la fluorescence comme, par exemple, des capteurs résistifs basés sur la mesure de variations de conductivité électrique ou des capteurs optiques basés sur la mesure de variations d'absorbance dans le domaine UV-visible ou encore de longueur d'onde dans le domaine des infrarouges. Par ailleurs, il est également possible de réunir au sein d'un même dispositif ou "multicapteur", plusieurs capteurs élémentaires comprenant des matériaux sensibles différents les uns des autres, ou munis de substrats et de systèmes de mesure différents les uns des autres comme, par exemple, un ou plusieurs capteurs gravimétriques et/ou un ou plusieurs capteurs à fluorescence, l'essentiel étant que l'un au moins de ces capteurs comprenne un composé de formule générale (1). Des capteurs comportant un composé de formule générale (I) en tant que matériau sensible se sont révélés aptes à détecter ou doser avec une très grande sensibilité de nombreux composés organiques à l'état de vapeurs. Ces composés organiques sont notamment les composés nitrés, dont ils sont capables de détecter la présence à des concentrations de l'ordre du ppm (partie par million), voire du ppb (partie par billion), voire encore, dans certains cas, du ppt (partie par trillion), et en particulier les composés nitroaromatiques, les nitramines, les nitrosamines et les esters nitriques. A titre d'exemples de composés nitro- aromatiques, on peut citer le nitrobenzène, le dinitrobenzène, le trinitrobenzène, le nitrotoluène, le dinitrotoluène, le trinitrotoluène, le dinitrofluorobenzène, le dinitrotrifluorométhoxybenzène, 1'amino- dinitrotoluène, le dinitrotrifluorométhylbenzène, le chlorodinitrotrifluorométhylbenzène, 1'hexanitro- stilbène ou encore le trinitrophénol (ou acide picrique). Les nitramines sont, elles, par exemple la 30 cyclotétraméthylènetétranitramine (ou octogène), la cyclotriméthylènetrinitramine (ou hexogène) et la trinitrophénylméthylnitramine (ou tétryle), tandis que les nitrosamines sont, par exemple, la nitrosodiméthylamine. Quant aux esters nitriques, il s'agit, par exemple, de pentrite, de dinitrate d'éthylèneglycol, de dinitrate de diéthylèneglycol, de nitroglycérine ou de nitroguanidine. Toutefois, les composés organiques susceptibles d'être détectés ou dosés par les capteurs sont également les composés organiques volatiles, et en particulier les cétones, les alcools, les solvants chlorés et les composés aromatiques du type toluène. Outre les avantages sus-mentionnés, des capteurs comportant un composé de formule générale (I) en tant que matériau sensible se sont révélés présenter encore d'autres avantages comme: une rapidité de réponse et une reproductibilité de cette réponse; une stabilité des performances dans le temps et, partant, une durée de vie très satisfaisante; * une aptitude à fonctionner en continu; * un coût de fabrication compatible avec une production de capteurs en série, une très faible quantité de composé de formule générale (I) (c'est-à-dire, en pratique de quelques mg) étant nécessaire pour la fabrication d'un capteur, et la possibilité d'être miniaturisés et, partant, d'être aisément transportables et manipulables sur tout type de sites. Ils sont donc particulièrement utiles pour détecter des explosifs, notamment dans des lieux publics. L'invention sera mieux comprise à la lumière du complément de description, qui se rapporte à des exemples d'utilisation de différents exemples de composés utiles selon l'invention, sous la forme de films minces, en tant que matériaux sensibles dans des capteurs à microbalance à quartz et à fluorescence. Bien entendu, ces exemples ne sont donnés qu'à titre d'illustration de l'objet de l'invention et ne constituent en aucun cas une limitation de cet objet. BRÈVE DESCRIPTION DES DESSINS La figure 1 représente l'évolution de la fréquence de vibration du quartz d'un capteur à microbalance à quartz comprenant un film mince d'un premierexemple de composé utile selon l'invention, lorsque ce capteur est exposé successivement à de l'air et à des vapeurs de 2,4dinitrotrifluorométhoxybenzène (DNTFMB). La figure 2 représente l'évolution de la fréquence de vibration du quartz d'un capteur à microbalance à quartz comprenant un film mince d'un deuxième exemple de composé utile selon l'invention, lorsque ce capteur est exposé successivement à de l'air et à des vapeurs de DNTFMB, de dichlorométhane, de méthyléthylcétone, de toluène et d'éthanol. La figure 3 représente l'évolution de la fréquence de vibration du quartz d'un capteur à microbalance à quartz comprenant un film mince du premier exemple de composé utile selon l'invention, lorsque ce capteur est exposé successivement à de l'air et à des vapeurs de 2,4-dinitrotoluène (DNT) et de dinitrobenzène (DNB). La figure 4 représente l'évolution de la fréquence de vibration du quartz d'un capteur à microbalance à quartz comprenant un film mince du premier exemple de composé utile selon l'invention, lorsque ce capteur est exposé successivement à de l'air et à des vapeurs de trinitrobenzène (TNB), de trinitrotoluène (TNT) et de triaminotrinitrobenzène (TATB). La figure 5 représente l'évolution de la fréquence de vibration du quartz d'un capteur à microbalance à quartz comprenant un film mince d'un troisième exemple de composé utile selon l'invention, lorsque ce capteur est exposé successivement à de l'air et à des vapeurs de DNTFMB. La figure 6 représente l'évolution de la fréquence de vibration du quartz d'un capteur à microbalance à quartz comprenant un film mince d'un quatrième exemple de composé utile selon l'invention, lorsque ce capteur est exposé successivement à de l'air et à des vapeurs de DNTFMB. La figure 7 représente l'évolution de l'intensité de fluorescence émise par un capteur à fluorescence comprenant un film mince d'un cinquième exemple de composé utile selon l'invention, lorsque ce capteur est exposé successivement à de l'air et à des vapeurs de DNTFMB. EXPOSÉ DÉTAILLÉ DE MODES DE REALISATION PARTICULIERS Exemple 1: Détection d'un composé nitré (DNTFMB) par un capteur à microbalance à quartz Dans cet exemple, on utilise un capteur à microbalance à quartz comprenant un quartz de coupe AT, de fréquence de vibration de 9 MHz, recouvert de deux électrodes de mesure circulaires en or (modèle QA9RA-50, AMETEK PRECISION INSTRUMENTS), et portant sur ses deux faces un film mince de la bisporphyrine de formule particulière (IIIa) représentée ci-avant. Le dépôt de ce film est réalisé par sublimation de la bisporphyrine, à une température de 100 C et sous un vide partiel de 4.10-5 mbar, jusqu'à obtenir une variation de la fréquence de vibration du quartz de 10 kHz. Le capteur est exposé successivement à : É de l'air pendant 7 minutes, É du DNTFMB à une concentration de 3 ppm dans de l'air pendant 10 minutes, et de l'air pendant 20 minutes, l'air et le DNTFMB étant à température ambiante (25 C). La figure 1 illustre l'évolution de la fréquence de vibration du quartz au cours de ces expositions. Sur cette figure, la courbe A représente les valeurs de la fréquence de vibration (F) du quartz, exprimées en hertz (Hz), en fonction du temps (t), exprimé en secondes (s) , tandis que la courbe B représente les valeurs de la concentration en DNTFMB (C), exprimées en ppm, également en fonction du temps. Exemple 2: Détection de différents types de composés organiques par un capteur à microbalance à quartz Dans cet exemple, on utilise un capteur à microbalance à quartz comprenant un quartz identique à celui du capteur utilisé dans l'exemple 1, mais dont le quartz est recouvert sur ses deux faces d'un film mince de la bisporphyrine de formule particulière (IIIb) représentée ci-avant. Le dépôt de ce film est réalisé par sublimation de la bisporphyrine, à une température de 100 C et sous un vide partiel de 2.10-5 mbar, jusqu'à obtenir une variation de la fréquence de vibration du quartz de 10 kHz. Le capteur est exposé successivement à : de l'air pendant 8 minutes, É du DNTFMB à une concentration de 3 ppm dans de l'air pendant 10 minutes, É de l'air pendant 50 minutes, É du DNTFMB à une concentration de 3 ppm dans de l'air pendant 10 minutes, É de l'air pendant 130 minutes, É du dichlorométhane à une concentration de 580 000 ppm dans de l'air pendant 10 minutes, É de l'air pendant 3 minutes, de la méthyléthylcétone à une concentration de 126 000 ppm dans de l'air pendant 10 minutes, É de l'air pendant 6 minutes, É du toluène à une concentration de 38 000 ppm dans de l'air pendant 10 minutes, de l'air pendant 8 minutes, É de l'éthanol à une concentration de 79 000 ppm dans de l'air pendant 10 minutes, et É de l'air pendant 2 minutes, l'air, le DNTFMB, le dichlorométhane, la méthyléthyl- cétone, le toluène et l'éthanol étant à température ambiante (25 C). La figure 2 illustre l'évolution de la fréquence de vibration du quartz au cours de ces expositions, sous la forme d'une courbe représentant les valeurs de la fréquence de vibration (F) du quartz, exprimées en hertz (Hz), en fonction du temps (t), exprimé en secondes (s) , les flèches fl et f2 signalant les deux expositions au DNTFMB, la flèche f3 l'exposition au dichlorométhane, la flèche f4 l'exposition à la méthyléthylcétone, la flèche f5 l'exposition au toluène et la flèche f6 celle à l'éthanol. Les diminutions de fréquence de vibration enregistrées lors des expositions aux vapeurs des 20 composés organiques sont les suivantes: DNTFMB lère exposition: -179 Hz DNTFMB 2ème exposition: -139 Hz Dichlorométhane: -291 Hz Méthyléthylcétone: -293 Hz Toluène: -275 Hz Ethanol: -20 Hz. Exemple 3: Détection de deux composés nitrés (DNT et DNB) par un troisième capteur à microbalance à quartz Dans cet exemple, on utilise un capteur à microbalance à quartz comprenant un quartz identique à celui du capteur utilisé dans l'exemple 1 et dont le quartz est recouvert sur ses deux faces d'un film mince de la bisporphyrine de formule particulière (IIIa) représentée ci-avant. Le dépôt de ce film est également réalisé par sublimation de ladite bisporphyrine à une température de 100 C, mais sous vide partiel de 2.105 bar et jusqu'à obtenir une variation de la fréquence de vibration du quartz de 20 kHz. Le capteur est exposé successivement à : É de l'air pendant 15 minutes, É du DNT à une concentration de 285 ppb dans de l'air pendant 10 minutes, É de l'air pendant 11 minutes, du DNB à une concentration de 5 ppm dans de l'air pendant 10 minutes, et É de l'air pendant 20 minutes, l'air, le DNT et le DNB étant à température ambiante (25 C). La figure 3 illustre l'évolution de la fréquence de vibration du quartz au cours de ces expositions, sous la forme d'une courbe représentant les valeurs de la fréquence de vibration (F) du quartz, exprimées en hertz (Hz), en fonction du temps (t), exprimé en secondes (s) . Exemple 4: Détection de trois composés nitrés (TNB, TNT et TATB) par un capteur à microbalance à quartz Dans cet exemple, on utilise un capteur identique à celui utilisé dans l'exemple 3. Ce capteur est exposé successivement à : É de l'air pendant 15 minutes, É du TNB à une concentration de 285 ppb dans de l'air pendant 10 minutes, É de l'air pendant 8 minutes, du TNT à une concentration de 7 ppb dans de l'air pendant 12 minutes, É de l'air pendant 36 minutes, É du TATB à une concentration inférieure à 1 ppt dans de l'air pendant 10 minutes, et de l'air pendant 25 minutes, l'air, le TNB, le TNT et le TATB étant à température ambiante (25 C). La figure 4 illustre l'évolution de la fréquence de vibration du quartz au cours de ces expositions, sous la forme d'une courbe représentant les valeurs de la fréquence de vibration (F) du quartz, exprimées en hertz (Hz), en fonction du temps (t), exprimé en secondes (s) . Exemple 5: Détection d'un composé nitré (DNTFMB) par un capteur à microbalance à quartz Dans cet exemple, on utilise un capteur à microbalance à quartz comprenant un quartz identique à celui du capteur utilisé dans l'exemple 1, mais dont le quartz est recouvert sur ses deux faces d'un film mince de la bisporphyrine de formule particulière (IIIc) représentée ci-avant. Le dépôt de ce film est réalisé par sublimation de la bisporphyrine, à une température de 100 C et sous vide partiel de 2.10-5 mbar, jusqu'à obtenir une variation de la fréquence de vibration du quartz de 10 kHz. Le capteur est exposé successivement à : ^ de l'air pendant 25 minutes, du DNTFMB à une concentration de 3 ppm dans de l'air pendant 10 minutes, É de l'air pendant 30 minutes, l'air et le DNTFMB étant à température ambiante (25 C). La figure 5 illustre l'évolution de la fréquence de vibration du quartz au cours de ces expositions. Sur cette figure, la courbe A représente les valeurs de la fréquence de vibration (F) du quartz, exprimées en hertz (Hz), en fonction du temps (t), exprimé en secondes (s) , tandis que la courbe B représente les valeurs de la concentration en DNTFMB (C), exprimées en ppm, également en fonction du temps. Exemple 6: Détection d'un composé nitré (DNTFMB) par un capteur à microbalance à quartz Dans cet exemple, on utilise un capteur à microbalance à quartz comprenant un quartz identique à celui du capteur utilisé dans l'exemple 1, mais dont le quartz est recouvert sur ses deux faces d'un film mince du bispolyazamacrocycle de formule particulière (IVa) représentée ci-avant. Le dépôt de ce film est réalisé en effectuant sur chaque face du quartz 60 pulvérisations de 0,4 seconde chacune d'une solution du bispolyazamacrocycle dans le méthanol, de concentration égale à 5 g/L, de sorte à obtenir une variation de la fréquence de vibration du quartz de 10 kHz. Le capteur est exposé successivement à : É de l'air pendant 18 minutes, É du DNTFMB à une concentration de 3 ppm dans de l'air pendant 10 minutes, et de l'air pendant 20 minutes, l'air et le DNTFMB étant à température ambiante (25 C). La figure 6 illustre l'évolution de la fréquence de vibration du quartz au cours de ces expositions. Sur cette figure, la courbe A représente les valeurs de la fréquence de vibration (F) du quartz, exprimées en hertz (Hz), en fonction du temps (t), exprimé en secondes (s) , tandis que la courbe B représente les valeurs de la concentration en DNTFMB (C), exprimées en ppm, également en fonction du temps. Exemple 7: Détection d'un composé nitré (DNTFMB) par un capteur à fluorescence Dans cet exemple, on utilise un capteur dont le fonctionnement est basé sur la variation de l'intensité de la fluorescence émise par le matériau sensible que comporte ce capteur en présence d'un composé nitré. En l'espèce, le matériau sensible est constitué par le dioxomacrocycle de formule particulière (VIa) représentée ci-avant, sous forme d'un film mince qui recouvre l'une des faces d'un substrat en verre de qualité optique (TUET et BIECHELIN), obtenu par 14 pulvérisations de 0, 4 seconde chacune d'une solution de ce composé dans le méthanol, de concentration égale à 5 g/L. Le film mince ainsi obtenu présente une intensité de fluorescence de 30. 105 coups/seconde ( émission: 511 nm; 2excitation: 392 nm) telle que mesurée au moyen d'un fluorimètre FluoroMax-3 de la société 5 JOBIN YVON, en régime dynamique dans une cellule balayée à 24 L/h et thermostatée à 25 C. Le capteur est exposé successivement à : É de l'azote pur pendant 35 minutes, É du DNTFMB à une concentration de 1 ppm 10 dans de l'azote pendant 10 minutes, É de l'air pendant 48 minutes, É du DNTFMB à une concentration de 1 ppm dans de l'azote pendant 10 minutes, É de l'air pendant 120 minutes, É du DNTFMB à une concentration de 0,1 ppm dans de l'azote pendant 10 minutes, et É de l'air pendant 18 minutes, l'azote, le DNTFMB et l'air étant à température ambiante (25 C) . La figure 7 illustre l'évolution de l'intensité de fluorescence émise par le capteur au cours de ces expositions, cette intensité de fluorescence étant mesurée dans les mêmes conditions que celles précisées ci-dessus. Sur cette figure, la courbe A représente les valeurs de l'intensité de fluorescence (I), exprimées en coups/seconde (cps), en fonction du temps (t), exprimé en secondes (s), tandis que la courbe B représente les valeurs de la concentration en DNTFMB (C), exprimées en ppm, également en fonction du temps. Les exemples ci-avant montrent que des capteurs à microbalance à quartz ou à fluorescence comprenant un composé de formule générale (I) comme matériau sensible, sont capables de détecter avec une très grande sensibilité non seulement des vapeurs de composés nitrés comme des vapeurs de DNTFMB, DNB, TNB, TNT ou de TATB, mais également des vapeurs d'autres composés organiques volatils comme, par exemple, ceux classiquement utilisés comme solvants composés chlorés, aromatiques, cétones et alcools. La détection de composés organiques appartenant à différentes classes est ainsi possible avec ces capteurs. Ces exemples montrent aussi que la réponse de ces capteurs est à la fois réversible et 15 reproductible. REVENDICATIONS 1. Utilisation d'au moins un composé répondant à la formule générale (I) ci-après: dans laquelle: MOI et MC2, qui peuvent être identiques ou 10 différents, représentent des macrocycles; p et q, qui peuvent être identiques ou différents, valent 0 ou 1; X et Y, qui peuvent être identiques ou différents, sont des groupes alkylènes comportant de 1 à 10 atomes de carbone, éventuellement substitués; tandis que E représente un groupe espaceur cyclique ou hétérocyclique, éventuellement substitué ; et dans laquelle MC1 et MC2 sont disposés face-à-face; en tant que matériau sensible dans un capteur chimique pour détecter ou doser un ou plusieurs composés organiques à l'état de vapeurs. 2. Utilisation selon la revendication 1, dans laquelle, dans la formule générale (I), les macrocycles MC1 et MC2 sont des molécules qui sont constituées d'un seul cycle ou de plusieurs cycles reliés les uns aux autres par une liaison simple ou par (I) l'intermédiaire d'un atome ou d'un groupe formant pont, et dont le cycle ou l'ensemble des cycles comprend de 8 à 60 atomes de carbone et un ou plusieurs hétéroatomes, ces molécules pouvant être métallées et/ou substituées. 3. Utilisation selon la revendication 2, dans laquelle les macrocycles MC' et MC2 sont choisis parmi les porphyrines, les phtalocyanines, les naphtalocyanines, les sapphyrines, les corroies, les corrolazines, les polyamines macrocycliques, métallées et non métallées, substituées et non substituées. 4. Utilisation selon la revendication 3, dans laquelle les porphyrines, phtalocyanines, naphtalocyanines, sapphyrines, corroies, corrolazines et polyamines macrocycliques métallées renferment du lithium, du magnésium, fer, du cobalt, du zinc, du cuivre, du nickel, du manganèse, du chrome, du titane ou du plomb. 5. Utilisation selon l'une quelconque des revendications précédentes, dans laquelle, dans la formule générale (I), le groupe espaceur E est choisi parmi les groupes phényle, pyrényle, anthracényle, naphtalényle, dibenzofuranyle, biphénylényle, dibenzothiophényle, xanthényle, métallocényle, ortho-, méta-ou para-xylényle, carbazolyle, acridinyle, phénazinyle, phénoxazinyle, binaphtyle, phénothiazinyle, fluorényle, diphénylétheroxyde et calix[n]arényle où n est un nombre entier allant de 4 à 12. 6. Utilisation selon l'une quelconque des dans laquelle le composé (I) dans laquelle: sapphyrines ou deux corroies ou deux corrolazines ou deux polyamines macrocycliques, métallées ou non métallées, substituées ou non substituées; p et q sont identiques, X et Y sont identiques; tandis que E a la même signification que précédemment. 7. Utilisation selon la revendication 6, dans laquelle le composé répond à la formule générale 15 (I) dans laquelle: MOI et MC2 représentent: É soit deux porphyrines choisies parmi celles répondant aux formules (II) et (III) ci-après: revendications précédentes, répond à la formule générale MC1 et différents, phtalocyanines MC2, qui peuvent représentent être identiques ou deux porphyrines ou deux ou deux naphtalocyanines ou deux R R É soit deux dioxopolyazamacrocycles choisis parmi ceux répondant aux formules (IV) et (V) ci-5 après. (IV) (V) É soit deux polyazamacrocycles choisis parmi ceux répondant aux formules (VI) et (VII) ci-après: (VI) (VII) où R1, Rz, R3, R4, Ria Rio Ris RS R6 R7 R$ R9 Rlo R11 Rlz R16 et R17, identiques ou différents, représentent un atome d'hydrogène ou un groupe hydrocarboné, linéaire ou ramifié, saturé ou insaturé, en C1 à C,0, et M représente un métal choisi parmi le lithium, le magnésium, le fer, le cobalt, le zinc, le cuivre, le nickel, le manganèse, le chrome, le titane et le plomb; p et q sont identiques, X et Y sont identiques; tandis que E a la même signification que précédemment. 8. Utilisation selon la revendication 9, 5 dans laquelle le composé répond à l'une quelconque des formules particulières (IIIa), (IIIb), (IIIc), (IVa) et (VIa) ci-après: (IVa) (VIa) 9. Utilisation selon l'une quelconque des revendications précédentes, dans laquelle le composé est présent dans le capteur sous la forme d'un film mince recouvrant l'une ou les deux faces d'un substrat. 10. Utilisation selon la revendication 9, dans laquelle le film mince mesure de 10 angstrdms à 100 microns d'épaisseur. 11. Utilisation selon l'une quelconque des 15 revendications précédentes, dans laquelle le capteur est un capteur gravimétrique. 12. Utilisation selon la revendication 11, dans laquelle le capteur gravimétrique est un capteur à 20 microbalance à quartz. 10 13. Utilisation selon l'une quelconque des revendications 1 à 10, dans laquelle le capteur est un capteur à fluorescence. 14. Utilisation selon l'une quelconque des revendications 1 à 10, dans laquelle le capteur est un multicapteur qui comprend un ou plusieurs capteurs gravimétriques et/ou un ou plusieurs capteurs à fluorescence, l'un au moins de ces capteurs comprenant un composé répondant à la formule générale (I). 15. Utilisation selon l'une quelconque des revendications précédentes, dans laquelle le ou les composés organiques à détecter ou doser sont un ou des composés nitrés. 16. Utilisation selon la revendication 15, dans laquelle le ou les composés nitrés sont choisis parmi les composés nitroaromatiques, les nitramines, les nitrosamines et les esters nitriques. 17. Utilisation selon la revendication 16, dans laquelle le ou les composés nitrés sont choisis parmi le nitrobenzène, le dinitrobenzène, le trinitrobenzène, le nitrotoluène, le dinitrotoluène, le trinitrotoluène, le dinitrofluorobenzène, le dinitro-trifluorométhoxybenzène, l'ami nodinitrotoluène, le dinitrotrifluorométhylbenzène, le chlorodinitrotrifluorométhylbenzène, l'hexanitrostilbène, le trinitrophénol, la cyclotétraméthylène-tétranitramine, la cyclotriméthylènetrinitramine, la trinitro-phénylméthylnitramine, la nitrosodiméthylamine, le pentrite, le dinitrate d'éthylèneglycol, le dinitrate de diéthylèneglycol, la nitroglycérine ou la nitroguanidine. 18. Utilisation selon l'une quelconque des revendications précédentes, dans laquelle le capteur est destiné à détecter des explosifs. 19. Utilisation selon l'une quelconque des revendications 1 à 14, dans laquelle le ou les composés organiques à détecter ou doser sont un ou des composés organiques volatiles; 20. Utilisation selon la revendication 19, dans laquelle le ou les composés organiques volatiles sont choisis parmi les cétones, les alcools, les solvants chlorés et les composés aromatiques.